(57)【要約】【課題】  回折光学素子を用いて撮像すると、その同心円状の複数の輪帯からなるレリーフ型の回折格子形状に倣って生じた透過率差が原因で、ボケ像に白輝点が発生するという課題があった。【解決手段】  基材上に回折格子形状を有する第１の樹脂層と、第２の樹脂層と、が積層された回折光学素子である。回折光学素子の積層方向から平面視した際に、その回折格子形状は同心円状の複数の輪帯からなる。また、第２の樹脂層が、第１の樹脂層の輪帯の中心部と接する第１の部と、第１の樹脂層の周縁部と接する第２の部よりなる。そして、第１の部の透過率が第２の部の透過率より低いことを特徴とする。【選択図】  図１
2019207326.tif 000002
【特許請求の範囲】
【請求項１】
基材上に回折格子形状を有する第１の樹脂層と、第２の樹脂層と、が積層された回折光学素子であって、
前記回折光学素子の積層方向から平面視した際に、前記回折格子形状が同心円状の複数の輪帯からなり、
前記第２の樹脂層が、前記第１の樹脂層の輪帯の中心部と接する第１の部と、前記第１の樹脂層の周縁部と接する第２の部よりなり、
前記第１の部の透過率が前記第２の部の透過率より低いことを特徴とする回折光学素子。
【請求項２】
前記第１の樹脂層の透過率が前記第２の樹脂層の透過率より低く、
前記第２の部の透過率が前記第１の樹脂層の透過率より低い請求項１に記載の回折光学素子。
【請求項３】
前記輪帯のうち回折光学素子の中心を囲む円である第１輪帯の中心における透過率と、前記第１輪帯の円周部における透過率との差が７％以下である請求項１または２に記載の回折光学素子。
【請求項４】
前記第１の樹脂層の回折格子形状は、斜面部と壁面部からなり、
前記第１の部が前記斜面部に接する面の面積をＳ１、前記第２の樹脂層が前記斜面部に接する面の面積をＳ２としたときに、
Ｓ１／Ｓ２が５％以下である請求項１乃至３のいずれか１項に記載の回折光学素子。
【請求項５】
前記第１の部が、着色剤を含有する請求項１乃至４のいずれか１項に記載の回折光学素子。
【請求項６】
前記着色剤が、染料もしくは顔料から選ばれる少なくとも１つである請求項５に記載の回折光学素子。
【請求項７】
前記第１の樹脂層が導電性酸化物の粒子を含有し、
前記導電性酸化物の粒子の含有量が、前記第１の樹脂層１００体積部に対して５体積部以上２５体積部以下である請求項１乃至６のいずれか１項に記載の回折光学素子。
【請求項８】
前記導電性酸化物が、錫がドープされた酸化インジウム（ＩＴＯ）、アンチモンがドープされた酸化スズ（ＡＴＯ）、亜鉛がドープされた酸化インジウム（ＩＺＯ）、アルミニウムがドープされた酸化亜鉛（ＡＺＯ）及びフッ素がドープされた酸化スズ（ＦＴＯ）から選ばれる少なくとも１つである請求項７に記載の回折光学素子。
【請求項９】
前記導電性酸化物が、錫がドープされた酸化インジウム（ＩＴＯ）である請求項８に記載の回折光学素子。
【請求項１０】
前記第１の樹脂層の屈折率をｎｄ１、前記第１の樹脂層のアッベ数をν１、前記第２の樹脂層の屈折率をｎｄ２、前記第２の樹脂層のアッベ数をν２としたときに、
ｎｄ１＜ｎｄ２及びν１＜ν２を満たす請求項７乃至９のいずれか１項に記載の回折光学素子。
【請求項１１】
前記第１の樹脂層の厚さと第２の樹脂層の厚さの和が７０μｍ以下である請求項１乃至１０のいずれか１項に記載の回折光学素子。
【請求項１２】
前記第２の樹脂層の上に第２の基材が積層された請求項１乃至１１のいずれか１項に記載の回折光学素子。
【請求項１３】
筐体と、前記筐体の内部に配置された光学系とを有する光学機器であって、
前記光学系が回折光学素子とレンズを有し、
前記回折光学素子が請求項１乃至１２のいずれか１項に記載の回折光学素子であることを特徴とする光学機器。
【請求項１４】
基材上に回折格子形状を有する第１の樹脂層と、第２の樹脂層と、が積層された回折光学素子の製造方法であって、
回折格子形状を反転した形状を有する型と、基材と、の間に第１の樹脂を設け、光エネルギーを与えて第１の樹脂を硬化し、積層方向から平面視した際に同心円状の複数の輪帯を有する回折格子形状を有する第１の樹脂層を形成する工程と、
前記第１の樹脂層の輪帯の中心部に第２の樹脂を設け、光エネルギーを与えて第２の樹脂層の第１の部を形成する工程と、
前記第２の樹脂より透過率が高い第３の樹脂を、少なくとも前記第１の樹脂層の周縁部に設け、光エネルギーを与えて第２の樹脂層の第２の部を形成する工程と、
を有することを特徴とする回折光学素子の製造方法。
【発明の詳細な説明】
【技術分野】
【０００１】
本発明は、カメラやビデオ等の光学機器に使用される回折光学素子、特に光学特性が異なる２種類の樹脂を用いた回折光学素子およびそれを用いた光学機器に関する。
【背景技術】
【０００２】
レンズなどに用いられる光学素子として、光学特性が異なる２種類の樹脂を用いた回折光学素子が知られている。この回折光学素子は、回折光学系と屈折光学系では色収差が全く逆に発生する性質を利用してレンズとしての色収差を抑制し、かつレンズ全体の大幅な小型化、軽量化を実現可能としている。また、近年のカメラやビデオ等の光学機器の高画質化に伴い、レンズの色収差の抑制は、より高いレベルが要求される様になっている。この高いレベルの要求に対し、回折光学素子は、可視光域（光線の波長で４００ｎｍ〜７００ｎｍの範囲）全域での高い回折効率を達成する必要がある。
【０００３】
例えば、特許文献１には、可視光域全域で高い回折効率を有する回折光学素子の構成として、基材上に回折格子形状を有する高屈折率低分散の樹脂からなる第１の樹脂層と、低屈折率高分散の樹脂からなる第２の樹脂層とが積層された構成が開示されている。なお、回折格子形状は、同心円状の複数の輪帯からなるレリーフ型である。ここで、可視光域全域で高い回折効率を得るために、第１の樹脂層に対して部分分散比が小さいリニア分散特性を有するＩＴＯ（錫がドープされたインジウム酸化物）等の導電性酸化物の粒子を含有させることが開示されている。しかしながら、ＩＴＯ等の導電性酸化物の粒子は着色しているため、可視光領域において高い吸収を有する。そのため回折光学素子を透過する光線は第１の樹脂層の回折格子の形状に倣って透過率差が生じ、濃淡ムラが発生する。そして、この回折光学素子を用いたデジタルカメラで撮像すると、ボケ像（レンズの焦点の範囲外の領域における像）において白輝点が発生してしまうことがある。これは同心円状の複数の輪帯からなるレリーフ型の回折格子形状に倣って生じた透過率差が、輪帯間の間隔が大きい回折光学素子の中心近傍（第１輪帯内）で顕著になっていることに起因していると考えられる。また、このような濃淡ムラに対して、デジタルカメラの信号処理部によって部分的に画像信号処理を行うことは容易でない。
【０００４】
この透過率差を改善するために、特許文献２には、導電性酸化物の粒子を含有しない樹脂層に対して着色剤を含有させた回折光学素子が開示されている。導電性酸化物の粒子を含有しない樹脂層に対して着色剤を含有させて透過率を低くし、導電性酸化物の粒子を含有する樹脂層との透過率の差を打ち消して、その差を小さくしようとするものである。
【先行技術文献】
【特許文献】
【０００５】
【特許文献１】特開２００８−２０３８２１号公報
【特許文献２】特開２０１６−５３７３６号公報
【発明の概要】
【発明が解決しようとする課題】
【０００６】
しかしながら、特許文献２に開示された回折光学素子は透過率差を改善できるものの、導電性酸化物の粒子を含有しない樹脂層の全域の透過率を低くしているため、回折光学素子を透過する光量が少ない。回折光学素子を透過する光量を十分に確保するためには、回折光学素子をレンズに用いて光学系を設計する際に、レンズの枚数を減らさなければならず、所望の光学特性を満たせなくなるという課題があった。
【課題を解決するための手段】
【０００７】
前記課題を解決するための回折光学素子は、基材上に回折格子形状を有する第１の樹脂層と、第２の樹脂層と、が積層された回折光学素子であって、前記回折光学素子の積層方向から平面視した際に、前記回折格子形状が同心円状の複数の輪帯からなり、前記第２の樹脂層が、前記第１の樹脂層の輪帯の中心部と接する第１の部と、前記第１の樹脂層の周縁部と接する第２の部よりなり、前記第１の部の透過率が前記第２の部の透過率より低いことを特徴とする。
【発明の効果】
【０００８】
本発明の回折光学素子は、第１の樹脂層の周縁部と接する第２の部より透過率が低い第１の部を第１の樹脂層の輪帯の中心部に接して設けるため、回折格子の第１輪帯に生じる透過率差を小さくすることができる。そのため、可視光域全域で高い回折効率を維持し、かつ、ボケ像において白輝点の発生を抑制することができる回折光学素子を提供することができる。また、第１の樹脂層の周縁部は透過率が高い第２の部が設けられているため、透過する光量を十分に確保できる回折光学素子を提供することができる。
【図面の簡単な説明】
【０００９】
【図１】本発明の一実施形態に係る回折光学素子の概略図である。
【図２】本発明の一実施形態に係る回折光学素子の第１の樹脂層を示した概略図である。
【図３】従来技術の回折光学素子の概略図である。
【図４】従来技術の回折光学素子の素子中心からの距離と可視光全域での透過率の関係を示す図である。
【図５】本発明の一実施形態に係る回折光学素子の第２の樹脂層の第１の部を示した概略図である。
【図６】本発明の一実施形態に係る回折光学素子の第１の樹脂層を形成する工程を示した図である。
【図７】本発明の一実施形態に係る回折光学素子の第２の樹脂層を形成する工程を示した図である。
【図８】本発明の一実施形態に係る光学機器を示す概略図である。
【発明を実施するための形態】
【００１０】
（回折光学素子）
図１は本発明の一実施形態に係る回折光学素子を表したものであり、回折光学素子の中心を通る面で切断したときの断面図である。
【００１１】
回折光学素子２０は、第１の基材上に設けられた回折格子層により構成される。この例においては回折格子層の上に第２の基材２が設けられている。
【００１２】
第１の基材１と第２の基材２は、透明基材であり、例えば、ランタン系の高屈折率低分散ガラスであるＳ−ＬＡＨ５５（株式会社オハラ製）や超低分散ガラスであるＳ−ＦＰＬ５１（株式会社オハラ製）などを用いることができる。
【００１３】
回折格子層は第１の樹脂層３と、第１の部５と第２の部４からなる第２の樹脂層とからなる。広い波長帯域で高い回折効率を得るために、第１の樹脂層３は低屈折率高分散に、第２の樹脂層は高屈折率低分散としている。ここで、低屈折率および高屈折率とは第１の樹脂層３および第２の樹脂層の屈折率の相対的な関係を意味する。同様に、高分散および低分散とは第１の樹脂層３および第２の樹脂層の分散特性（アッベ数）の相対的な関係を意味する。すなわち、第１の樹脂層３の屈折率をｎｄ１、アッベ数をν１、第２の樹脂層の屈折率をｎｄ２、アッベ数をν２としたときに、ｎｄ１＜ｎｄ２及びν１＜ν２の関係を満たすことを意味する。なお、後述するように、本発明では第２の樹脂層の第１の部５と第２の部４の透過率に差を設けるが、両者の屈折率およびアッベ数はほぼ一定である。
【００１４】
（第１の樹脂層）
第１の樹脂層３は、可視域全域で９９％以上という高い回折効率を得るために、部分分散比θｇＦが小さいリニア分散特性を有する樹脂とする。このリニア分散特性を得るために、第１の樹脂層は、樹脂に導電性酸化物の粒子が分散されて構成されている。樹脂としては、熱硬化性樹脂および紫外線硬化樹脂等の光硬化性樹脂を用いることができ、特にアクリレート系樹脂が好ましい。樹脂には、必要に応じて、離型剤、難燃剤、紫外線吸収剤、赤外線吸収剤、酸化防止剤、増感剤、増粘剤等を添加することもできる。また、導電性酸化物としては、例えば、酸化チタン、錫がドープされた酸化インジウム（ＩＴＯ）、アンチモンがドープされた酸化スズ（ＡＴＯ）を用いることができる。また、亜鉛がドープされた酸化インジウム（ＩＺＯ）、アルミニウムがドープされた酸化亜鉛（ＡＺＯ）及びフッ素がドープされた酸化スズ（ＦＴＯ）等も用いることができる。これらの導電性酸化物の粒子は着色しているため、第１の樹脂層３の透過率は第２の樹脂層の透過率より低くなる。
【００１５】
ここで、導電性酸化物の粒子の含有量は、第１の樹脂層１００体積部に対して５体積部以上２５体積部以下であることが好ましい。５体積部未満であると透過率は小さくなるが、所望の屈折率とアッベ数の制御が困難になり、高い回折効率を得られないおそれがある。また、２５体積部よりも多いと、透過率が悪化するおそれがある。また、硬化前の樹脂の粘度が高くなり成形性が悪化するおそれがある。
【００１６】
また、導電性酸化物粒子の平均粒子径は３ｎｍ以上２０ｎｍ以下であることが好ましい。３ｎｍより小さいと粒子の表面エネルギーが大きくなるため粒子が凝集し易くなり、樹脂層において光散乱が増大するおそれがある。また、２０ｎｍより大きくても樹脂層において光散乱が大きくなるおそれがある。なお、本明細書において、平均粒子径とは、一次粒子の個数平均粒子径のことをさす。導電性酸化物の粒子の平均粒子径を測定する方法は、例えば動的光散乱方式がある。測定できる装置としては粒度分布計があり、例えばＥＬＳＺ−２０００ＺＳ（大塚電子社製）などが挙げられる。
【００１７】
なお、第１の樹脂層の厚さは、例えば、ベース部が１μｍ以上１０μｍ以下である。また、回折格子の格子高さは、例えば、２μｍ以上３０μｍ以下である。
【００１８】
図２は輪帯の説明図であり、図２（ａ）は第１の基材に第１の樹脂層３が設けられた状態を積層方向（図１の光軸Ｏ方向）から見た上面図である。また、図２（ｂ）は側面側から見た断面図である。
【００１９】
図２（ａ）のように、第１の樹脂層３の回折格子形状は、積層方向から平面視した際に、光軸Ｏを中心にしたＮ個（Ｎは２以上の整数）の複数の円からなる同心円状のレリーフパターンからなる。レリーフパターンにおける格子ピッチは、回折光学素子の中心近傍では大きく、周縁部に向かうほどが小さい。本明細書において、回折光学素子の中心と一致した回折格子形状の中心を囲む円の領域を第１輪帯１５と呼ぶ。また、中心から数えて２番目の円と中心を囲む円とで囲まれた領域を第２輪帯１６、中心から数えて３番目の円と２番目の円とで囲まれた領域を第３輪帯１７と呼ぶ。すなわち、中心から数えてＮ番目の円と（Ｎ−１）番目の円とで囲まれた領域を第Ｎ輪帯と呼ぶ。
【００２０】
また、図２（ｂ）のように、第１の樹脂層の回折格子形状は斜面部３１と壁面部３２とから構成されている。第１輪帯１５は格子ピッチが最も大きく、第１の樹脂層の斜面部３１が中心で線対称、つまりその輪帯内で折り返された形状になっている。このため、回折光学素子中心近傍では透過率差の影響を受けやすい。この要因について図３を用いて説明する。
【００２１】
図３は従来技術（先行技術文献１）の回折光学素子であり、図３（ａ）は回折光学素子の中心を通る面で切断したときの断面図である。
【００２２】
従来技術の回折光学素子１２０は、第１の基材１０１と第２の基材１０２及びそれらに挟まれた回折格子層で構成される。ここで、回折格子層は第１の樹脂層１０３と第２の樹脂層１０４からなる。本発明の回折光学素子とは、第２の樹脂層が第１の部と第２の部に分かれて形成されていないという点で異なる。
【００２３】
図３（ｂ）は第１の樹脂層１０３が形成されている第１の基材１０１に入射光１０５が第１の基材１０１側から入射している状態を示しており、説明の便宜上、第２の樹脂層１０４と第２の基材１０２は省略している。なお、第２の樹脂層１０４、第２の基材１０２とも透明度が高く透過率はほぼ１００％である。図中のＯ線は光軸中心、つまり素子中心を表している。この時、第１の樹脂層１０３には導電性酸化物の粒子が分散されており、かつ第１の樹脂層１０３は斜面部と壁面部とから段差形状を形成しているため、その膜厚に応じて透過率が変化する。第１の樹脂層１０３の膜厚が薄い部分からの出射光１０６は損失がほとんど無い状態であるが、膜厚が厚い部分の出射光１０７は損失が大きく、弱い光になっている。
【００２４】
また、図３（ｃ）は入射光の透過状態を表した模式図である。各輪帯内での入射光の透過の様子は楕円で示されており、第１の樹脂層１０３の膜厚が薄い部分で透光性が高いこと、膜厚が厚い部分で透光性が低いことを模式的に表している。図中「Ａ」と記した部分は輪帯の境目であり、第１の樹脂層１０３の膜厚の厚い部分と薄い部分が隣接している領域である。この領域では透光性が高い部分と低い部分が隣接しているため透光性は平均化される。一方、図中「Ｂ」と記した領域はＯ線で線対称になっているため、透光性の高い部分が連続的に存在しており、透光性が最も高い領域である。つまり、回折光学素子の中心では透光性が高く、その他の領域では透光性がほぼ平均化している状態となっている。加えて、素子中心近傍では格子ピッチが大きいため透光性の平均化が起こりにくく、周辺では格子ピッチが小さいため透光性の平均化が起こりやすい。この素子中心の透光性の高さが原因で、この回折光学素子を有する光学系を用いて撮影された画像は、濃淡ムラが発生し、ボケ像において白輝点が発生する。
【００２５】
図４は従来技術（先行技術文献１）の回折光学素子の透過率を示すグラフである。横軸は素子中心からの距離（ｍｍ）、縦軸はその位置における透過率を示している。ここで、導電性酸化物の粒子を含有している第１の樹脂層の回折格子形状は、素子中心から第１輪帯までが３．７ｍｍ、第２輪帯までが５．５ｍｍ、第３輪帯までが７．１ｍｍである。この図から、透過率は素子中心近傍で大きく、第１輪帯では１０％以上も透過率がばらついていることが分かる。また、周縁部に向かうに従って透過率のばらつきは小さくなっていることが分かる。このような従来技術における透過率のばらつきによる濃淡ムラや白輝点等の問題を、本発明は「第２の樹脂層の構造」によって解決している。以下、その具体的構造について説明する。
【００２６】
（第２の樹脂層）
続いて、第２の樹脂層について説明する。第２の樹脂層は第１の部５と第２の部４からなり、それぞれ同一の樹脂を含有する。樹脂としては、熱硬化性樹脂および紫外線硬化樹脂等の光硬化性樹脂を用いることができ、特にアクリレート系樹脂が好ましい。樹脂には、必要に応じて、離型剤、難燃剤、紫外線吸収剤、赤外線吸収剤、酸化防止剤、増感剤、増粘剤等を添加することもできる。また屈折率やアッベ数といった光学特性を調整するために酸化ジルコニウム等の粒子を分散させても良い。酸化ジルコニウムは微粒子（平均粒子径が３ｎｍ以上２０ｎｍ以下のことを指す）であれば透明度が高い。そのため酸化ジルコニウムを含有しても第２の樹脂層に含有される樹脂は第１の樹脂層に比べて高い透過率を有する。
【００２７】
前述したように、従来技術では、第１の樹脂層３には回折格子の段差形状に応じた透過率差を生じている。そのため、回折光学素子として透過率差を小さくするためには、第２の樹脂層でこの透過率差を相殺する様な透過率分布を持たせる必要がある。
【００２８】
本発明の回折光学素子は２つの樹脂層が互いに密着して設けられているため、段差形状が互い違いに構成されている。そのため、上述した回折格子の段差形状に倣った透過率差を相殺するためには、２つの樹脂層の透過率を同じにすれば良い。ここでの透過率とは、膜厚を考慮したものである。２つの樹脂層の膜厚が等しい場合には、樹脂として同じ透過率であることが求められ、２つの樹脂層の膜厚が異なる場合には、ランバートベール則より算出される透過率とする必要がある。
【００２９】
また、第１の樹脂層３の周縁部と接する部分には第１の部５を設けずに、第２の部４を設ける。そのため、従来技術（先行技術文献２）の回折光学素子より透過する光量が十分に確保することができる。
【００３０】
図５は本発明の回折光学素子において、第１の樹脂層３の輪帯の中心部と接する位置第２の樹脂層の第１の部５が設けられた状態を示しており、図５（ａ）は積層方向（光軸Ｏ方向）から見た上面図である。また、図５（ｂ）は側面図である。
【００３１】
図５（ａ）のように第１の部５は、積層方向から平面視した際に、第１の樹脂層３の中心部に接するように設けられている。すなわち、第１輪帯の中心部に接するように形成されている。ここで第１の部５は真円形状であることが好ましいが、第１の樹脂層３の回折格子形状の同一輪帯上に設けられていれば良い。多少の隙間が存在したり、円弧の形状が直線になっていたりしても、第１の樹脂層３の回折格子形状の同一輪帯上に設けられていれば良い。
【００３２】
図５（ｂ）は本発明の第一実施形態に係る回折光学素子の断面図である。前述した輪帯内の透過率差を小さくするために、第１の部５の透過率は第１の樹脂層３および第２の部４の透過率より低くしている。
【００３３】
第１の部５は第１の樹脂層３の上に形成されているので、第１の樹脂層３の膜厚が厚い部分は第１の部５の膜厚が薄くなり、反対に第１の樹脂層３の膜厚が薄い部分では第１の層５の膜厚は厚くなっている。これにより、第１の樹脂層と第１の部で合わせて透過率を輪帯内で平均化することが出来る。これにより透過率差に起因する色の濃淡ムラを低減することが出来る。具体的には、回折光学素子の第１輪帯の中心における透過率と、第１輪帯の円周部における透過率との差が７％以下であると、濃淡ムラに起因したボケ像の白輝点の発生をより確実に抑制することが可能となる。
【００３４】
また、前述したように、第１の部５は第１の樹脂層３の周縁部には設けられていない。第１の樹脂層３の周縁部には第２の部４が設けられる。そのため、回折光学素子を透過する光量を十分に確保することができる。
【００３５】
第１の部５の透過率を低くするには、例えば、第１の部５の樹脂に着色剤を含有させる。
【００３６】
第２の樹脂層の第１の部５に添加する着色剤の含有量は、第１の部の樹脂１００質量部に対し０．００１質量部以上１０．０質量部以下、好ましくは０．０１質量部以上５．０質量部以下である。含有量が０．００１質量部未満であると十分に着色することが出来ず、第１の樹脂層の輪帯内の透過率差が小さくすることができないおそれがある。また含有量が１０．０質量部より多すぎても第１の樹脂層の輪帯内の透過率差を小さくすることができないおそれがある。着色剤の含有量は、含有させる樹脂の透過率に応じて調整することも必要である。着色剤としては、染料もしくは顔料から選ばれる少なくとも１つを選択することができる。
【００３７】
染料としては、黒色染料、青色染料、黄色染料、赤色染料のそれぞれを用いることができ、各染料の濃度を調整して所望の色合いにして含有させることが好ましい。より具体的には、日本化薬株式会社製のＫＡＹＡＳＥＴシリーズのＹｅｌｌｏｗ  Ｇ、Ｙｅｌｌｏｗ  ２Ｇ、Ｙｅｌｌｏｗ  ＧＮ、Ｙｅｌｌｏｗ  Ａ−Ｇ、Ｙｅｌｌｏｗ  Ｅ−Ｇ、Ｙｅｌｌｏｗ  Ｅ−ＡＲ、Ｏｒａｎｇｅ  Ｇ、Ｏｒａｎｇｅ  Ａ−Ｎ、Ｒｅｄ  Ｇ、Ｒｅｄ  １３０、Ｒｅｄ  Ｂ、Ｒｅｄ  Ａ−Ｇ、Ｒｅｄ  Ａ−２Ｇ、Ｒｅｄ  Ａ−ＢＲ、Ｒｅｄ  Ｅ−ＣＧ、Ｒｅｄ  Ｅ−ＢＧ、Ｖｉｏｌｅｔ  Ａ−Ｒ、Ｂｌｕｅ  Ｎ、Ａ−２Ｒ、Ｂｌｕｅ  Ａ−Ｄ、Ｂｌｕｅ  Ａ−ＣＲ、Ｇｒｅｅｎ  Ａ−Ｂ、Ｂｌａｃｋ  Ｇ、Ｂｌａｃｋ  Ｂ、Ｂｌａｃｋ  Ａ−Ｂが挙げられる。また、日本化薬株式会社製のＫＡＹＡｌｉｇｈｔシリーズのＢ、ＯＳ、ＯＳＮが挙げられる。また、住化ケムテックス株式会社製のＳｕｍｉｐｌａｓｔシリーズのＹｅｌｌｏｗ  ＦＬ７Ｇ、Ｙｅｌｌｏｗ  ＧＣ、Ｙｅｌｌｏｗ  Ｒ、Ｙｅｌｌｏｗ  ＨＬＲ、Ｌｅｍｏｎ  Ｙｅｌｌｏｗ  ＨＧＮ、Ｌｅｍｏｎ  Ｙｅｌｌｏｗ  ＨＬ、Ｏｒａｎｇｅ  ＨＲＰ、Ｒｅｄ  ＡＳ、Ｒｅｄ  Ｂ−２、Ｒｅｄ  ＦＢ、Ｒｅｄ  ３Ｂ、Ｒｅｄ  ＨＦ４Ｇ、Ｒｅｄ  ＨＦＧ、Ｒｅｄ  Ｈ３Ｇ、Ｒｅｄ  Ｈ４ＧＲ、Ｒｅｄ  ＨＬ２Ｂ、Ｒｅｄ  ＨＬ５Ｂ、Ｖｉｏｒｅｔ  ＲＲ、Ｖｉｏｒｅｔ  Ｂ、Ｂｌｕｅ  ＯＲ、Ｂｌｕｅ  ＳＲ、Ｂｌｕｅ  ＧＰ、Ｂｌｕｅ  Ｓ、Ｂｌｕｅ  ＯＡ、Ｔｕｒｑ  Ｂｌｕｅ  Ｇ、Ｇｒｅｅｎ  Ｇ、Ｂｏｒｄｅａｕｘ  ＨＢＬ、Ｂｌａｃｋ  Ｇ−２、Ｂｌａｃｋ  Ｈ３Ｂ、Ｂｌａｃｋ  ＨＬＧ、Ｂｌａｃｋ  ＨＢ、Ｂｌａｃｋ  Ａ−Ｈ、Ｂｌａｃｋ  Ａ−Ｎ、Ｇｒｅｅｎ  Ａ−Ｂ、ＳＤＯ−７、ＳＤＯ−１３、ＳＤＯ−４５が挙げられる。また、大日精化工業株式会社製のダイカラードライ、ダイカラーグラニュー、ダイカラーマスター、コンクペット、ＨＭＣシリーズ、ＰＫ−、ＰＬ−、ＰＴ−、ＰＢ−、ＰＡ−、ＨＳ−、ディスコールＶＴＭ、ＥＭ、ＶＴ、ＰＭＰ、ＴＦＭ、ＦＣＭ、ＦＣＴ、ＴＦＤ、ＭＡ−、ＡＴ、レザミンＣＰ、アースリーマスター、ＳＴ、ＥＴ、ＦＴが挙げられる。
【００３８】
顔料としては、黒色顔料、青色顔料、黄色顔料、赤色顔料のそれぞれを用いることができ、各顔料の濃度を調整して所望の色合いにして含有させることが好ましい。より具体的には、大日精化工業株式会社製のクロモファイン、セイカファスト、セイカライト、ダイピロキサイド、プルシアンブルー、ミロリブルー、ダイプロムナード、ＮＡＦ、ＦＰＧＫ、ＦＰＧＳ、ＵＴＣ−Ｏ、ＡＦ、ＭＦ、ＴＦ、ラブコロール、ＲＭＬ、ＲＧＰ、ＴＢ、ＤＰ、ＥＰ、ＡＭ、セイカセブン、ダイミックが挙げられる。また、ＣＩＫナノテック株式会社製のＮａｎｏＴｅｋシリーズのＡｌ２Ｏ３、Ｂｉ２Ｏ３、ＣｅＯ２、ＣｏＯ、Ｆｅ２Ｏ３（α）、Ｆｅ２Ｏ３（γ）、Ｈｏ２Ｏ３、ＩＴＯ、Ｉｎ２Ｏ３、Ｍｎ３Ｏ４、ＳｉＯ２、ＳｎＯ２、ＴｉＯ２、Ｙ２Ｏ３、ＺｎＯ、ＺｒＯ２、Ｂｌａｃｋ、コバルトブルーが挙げられる。
【００３９】
本発明に用いられる着色剤は、上記の具体的に記載した着色剤に限定されるものではなく、樹脂やガラスに着色が可能なものであれば有機、無機イオン等でも良い。着色剤は染料、顔料それぞれ単独で用いてもよく、混合して用いても良い。また紫外線等に対し、耐光性の良いものが好ましい。耐光性の悪いものであると、使用環境に応じて経時的に色の変色や退色を発生するからである。耐光性に優れるという観点においては、顔料が好ましい。また樹脂に着色剤を含有させる場合は、使用する樹脂に着色剤が溶解、または波長以下のサイズで均一に分散していることが必要である。不溶物や凝集体の存在により、散乱や透過率ムラが発生するおそれがあるからである。
【００４０】
ここで、第１の部５が第１の樹脂層の斜面部３１に接する面の面積をＳ１、第２の樹脂層（第１の部と第２の部）が第１の樹脂層の斜面部３１に接する面の面積をＳ２とすると、Ｓ１／Ｓ２は５％以下が好ましい。Ｓ１／Ｓ２が５％以下であると、回折光学素子を透過する光量を十分に確保できるためである。また、Ｓ１／Ｓ２が５％以下であると、回折光学素子の面精度が優れる。第２の部４の膜厚は、第１の部５の上の領域では薄く、第１の樹脂層３の上の領域では厚いため、第２の樹脂層が硬化されると２つの領域の収縮量に差が生じる。膜厚方向の収縮量と各領域の面積の積が各領域の収縮体積となるが、この収縮体積が２つの領域で異なるため、第２の樹脂層の面精度に影響を与えることがある。しかし、Ｓ１／Ｓ２が５％以下であると、２つの領域のうちＳ１が小さいため、第２の樹脂層においてＳ１部分の収縮の影響が小さくなり、Ｓ２部分の収縮が支配的になる。そのため、第２の樹脂層内での収縮が一様となり、良好な面精度を有する回折光学素子が得られる。
【００４１】
なお、第２の樹脂層の第１の部の膜厚は、第１の樹脂層の格子の高さ以上であることが好ましい。第１の樹脂層の輪帯を第２の樹脂層の第１の部で埋めることができるため、透過率ムラをより小さくできるためである。
【００４２】
また、第１の樹脂層と第２の樹脂層の厚さの和は７０μｍ以下であることが好ましい。７０μｍを超えると、環境温度の急激な変化が生じた際に、回折格子層の伸縮量が大きくなるとともに、基材と回折格子層の線膨張係数差に起因する内部歪が増大し、回折格子層に割れが発生するおそれがある。そのため、第１の部５の透過率を低くするには、第１の部５の膜厚を極端に厚くする方法も考えられるが、割れを考慮すると好ましい方法とは言えない。
【００４３】
以上、本発明の回折光学素子は、同一輪帯内の透過率差に起因するボケ像で白輝点の発生を抑制することができ、かつ、回折光学素子と透過する光量を十分に確保できる。
【００４４】
（回折光学素子の評価方法）
本発明の回折光学素子の透過波面は、例えば、以下の手法で測定できる。まず、回折光学素子を回折レンズとして、１次回折光が焦点を結ぶように光学系を設計する。次に、レーザー干渉計を用いて、レーザー干渉計に対して被計測物、反射ミラーの順に配置する。次に、反射ミラーを回折光学素子の焦点位置に調整して、回折光学素子の透過波面を計測して、その輪帯内の位相ずれ及び輪帯間の位相ずれを算出する。干渉計の計測波長λは例えば、６３２．８ｎｍである。透過波面のズレは最大で０．０５λ以下であることが好ましい。
【００４５】
また、回折光学素子の透過波面は、この回折光学素子を搭載したレンズで用いて撮影した写真によっても評価することができる。具体的には、第２の樹脂層の変形量と撮影写真のボケ像中の明暗の縞模様における輝度差との関係により評価することができる。透過波面の位相ずれは、撮影写真のボケ像中に同心円状の明暗の縞模様として現れるが、その明暗の輝度差やコントラスト値が、透過波面の位相ずれの程度に等しくなるからである。写真のボケ像中の明暗の縞模様の輝度差は、一般的な画像処理ソフトを用いて解析できる。
【００４６】
また、第１の樹脂層の斜面部３１と第１の部が接する面の面積Ｓ１と、第２の樹脂層に接する面の面積Ｓ２は、例えば、光軸Ｏを通る直線で回折光学素子を切断し、その断面画像を電子顕微鏡により取得することにより、測定することが出来る。
【００４７】
また、面精度は例えば、レーザー干渉計で測定することができる。回折光学素子の光学有効部内でアス、クセが共に０．５本以下であることが好ましい。アス、クセを前記範囲にすることにより、本発明の回折光学素子は特に優れた光学特性を有するからである。
【００４８】
（回折光学素子の製造方法）
本発明の回折光学素子の製造方法を以下に説明する。
【００４９】
図６は、本発明の一実施形態に係る回折光学素子の第１の樹脂層３を形成する工程（成形工程）を示した図である。
【００５０】
初めに、回折格子形状を反転した形状を有する型７と基材１との間に光硬化性樹脂または熱硬化性樹脂を含有する第１の樹脂６を設ける。以下は、第１の樹脂６として紫外線硬化樹脂を用いた例である。
【００５１】
まず、図６（ａ）のように第１の基材１に第１の樹脂６として紫外線硬化樹脂を含有する樹脂をディスペンサーで滴下する。次に、図６（ｂ）のように回折格子形状を反転した形状を有する型７を用意する。型の材質は加工性、耐久性、樹脂との密着力などの観点からステンレス鋼（ＳＵＳ材及びウッデホルム社製ＳＴＡＶＡＸなど）やＮｉＰなどが好ましい。また、必要に応じてＣｒＮなどのコートを施しても良い。第１の樹脂６を滴下した基材１を型７の上に配置し、基材１を徐々に下降させることにより、滴下した第１の樹脂６と型７を接触させる。空気（泡）を巻き込まないように基材１と型７との間に第１の樹脂６を充填する。この際、加圧用ガラス８を介して、基材１と型７との間に設けた第１の樹脂６に圧力をかけて、回折光学素子の光学有効領域外まで押し拡げる（図６（ｃ））。加圧用ガラス８は基材１を均一に加圧する為に使用され、基材１と接する側は基材１と同一の曲率を有する球面形状、反対側は加圧方向に対して垂直な平面形状を有する。材質は、紫外線透過率が大きいことが好ましく、基材１と同材質であることがより好ましい。加圧用ガラスにかける圧力は、使用する樹脂の粘度、基材の形状等により決まるが、０．０１〜１０Ｎ／ｍｍ２の範囲であれば充填性、泡の巻き込み等の課題が発生しない。
【００５２】
次いで、光エネルギーを与えて第１の樹脂６を硬化させ、積層方向から平面視した際に同心円状の複数の輪帯を有する回折格子形状である第１の樹脂層３を形成する。
【００５３】
具体的には、図５（ｄ）に示すように、基材１を通して紫外線光源９から紫外線を照射して第１の樹脂６を硬化させ、基材１上に第１の樹脂層３を形成する。紫外線の照射量は硬化反応率が８０％以上１００％以下の範囲にするのが好ましい。８０％より小さいと、離型を行う際に形状が大きく変化し、型の転写精度が低下するおそれがある。硬化反応が完了する紫外線照射量は、使用する樹脂、基材等により決定されるが、アクリレート系樹脂の場合０．５〜５０Ｊ／ｃｍ２の照射量が必要となる。紫外線硬化樹脂の反応率は、ＦＴ−ＩＲ（フーリエ変換型赤外分光計）を用いて算出することが出来る。具体的には、硬化反応に寄与するＣ＝Ｃ二重結合の振動が表す波数（８０９ｃｍ−１）の濃度と寄与しないＣ−Ｃ単結合の振動が表す波数（７６３ｃｍ−１）の濃度を測定し、その比率を照射量毎に算出し、初期（照射量０）との比較で反応率とする。これを事前に行って、予め照射条件を設定することができる。
【００５４】
次いで、型７から第１の樹脂層３を離型する。
【００５５】
硬化が終わったのち、図６（ｅ）に示すように、基材１と一体化した第１の樹脂層３を型７から離型して成形レンズ１０を得る。離型の方法は、成形した格子を破損しなければ、エジェクタによる押し上げ、冷却など如何なる方法を用いても良い。
【００５６】
次いで、第１の樹脂層３の中心の上に光硬化性樹脂または熱硬化性樹脂を含有する第２の樹脂１１を設ける。以下は、第２の樹脂１１として紫外線硬化樹脂を用いた例である。
【００５７】
図７は、本発明の一実施形態に係る回折光学素子の第２の樹脂層を形成する工程（接合工程）を示した図である。
【００５８】
具体的には、成形レンズ１０に第２の樹脂１１として紫外線硬化樹脂と着色剤を含有する樹脂を微量吐出ディスペンサー１２を使用して滴下する（図７（ａ））。滴下量は数マイクロリットルレベル、滴下範囲はφ数ｍｍレベルであるため、ディスペンサーにはサブマイクロリットルレベルの吐出量制御が要求される。ここで、樹脂の滴下領域は光軸に対して軸対称である方が良い。屈折率が変動する領域と光軸との成す角には相関があるためである。また、第２の樹脂１１を滴下する前に、成形した格子を破損しないよう成形レンズ１０を洗浄し、接合工程前にパーティクルを除去することが好ましい。
【００５９】
次いで、光エネルギーを与えて第２の樹脂１１を硬化させ、第２の樹脂層の第１の部５を少なくとも第１の樹脂層３の第１輪帯の上に形成する。
【００６０】
具体的には、滴下した微量の第２の樹脂１１に紫外線光源９から紫外線を照射して硬化させ、成形レンズ１３を得る（図７（ｂ））。一般に紫外線硬化型のアクリレート系樹脂では、酸素が重合に必要なラジカルと反応してラジカルを消耗することで重合を阻害してしまうことがある。微量の紫外線硬化樹脂を硬化させる場合は、比表面積が大きいために酸素による阻害を一層受けやすくなる。このため、紫外線照射は真空下もしくは窒素雰囲気下などの低酸素雰囲気下で実施することが好ましい。
【００６１】
第１の部５の硬化の際には、第１の部５は厚み方向に加圧等を行わないため、拘束を受けることなく、樹脂の収縮率通りに硬化収縮する。このため、回折光学素子の径方向に粗密差が生じない。
【００６２】
次いで、第１の樹脂層３と第１の部５の上に第３の樹脂１４を設ける。
【００６３】
具体的には、図７（ｃ）で示す様に、第２の基材２に、第３の樹脂１４の接合層として必要な量をディスペンサーで滴下する。ここで第３の樹脂１４は第２の樹脂と同一の紫外線硬化樹脂を含有しているものであるが、着色剤を含有していないため第２の樹脂より透過率が高い。
【００６４】
この際、必要量の一部を成形レンズ１３に滴下しておくことが好ましい。接合に必要な第３の樹脂１４を第２の基材２と成形レンズ１３とに分けて滴下することにより、泡の混入を防いで貼り合わせることができる。液体−固体の接触に比べて液体同士の接触は、泡の混入リスクが小さいためである。更に、一方の樹脂の滴下量を少なくし、曲率を小さくして多点接触させて、泡の混入を防ぐことが出来る。図７（ｄ）に示す様に、第３の樹脂１４を滴下した第２の基材２と成形レンズ１３を相対速度０．１ｍｍ／秒で近づけて接液する。その後加圧用ガラス８を成形レンズ１３の上面に設置した状態で加圧して、第３の樹脂１４の充填を完了する（図７（ｅ））。
【００６５】
さらに、第３の樹脂１４に紫外線光源９から紫外線を照射して硬化させて、第１の部５の上から第１の樹脂層３の周縁部を含む領域の上まで連続的に第２の樹脂層の第２の部４を形成し、回折光学素子を得る（図７（ｆ））。
【００６６】
また、上述した形態の回折光学素子の製造方法によって得られた回折光学素子は第２の基材２を有しているが、図７（ｆ）の工程の後に第２の基材を離型しても構わない。得られる回折格子の光学性能に大きな差が生じないためである。
【００６７】
（光学機器）
次に本発明の光学機器に関して説明する。本発明の光学機器は、筐体と、前記筐体の内部に配置された光学系とを有する光学機器であって、前記光学系が上記回折光学素子とレンズを有する。
【００６８】
図８は、本発明の光学機器の好適な実施形態の一例である一眼レフカメラの交換レンズ鏡筒の光学系の断面図である。レンズ鏡筒３０の光学系は、筐体２９の内部において、レンズ２１〜２８および回折光学素子２０が光軸Ｏに対して垂直に配列されている。ここでレンズ２１側がレンズ鏡筒の表面であり、レンズ２８側がカメラとの着脱マウント側である。
【００６９】
本発明の回折光学素子２０を光学系の適切な位置に配置させることにより、ボケ像においても白輝点が発生しないレンズ鏡筒を提供することができる。また、図８のように回折光学素子２０をレンズ２１の内側に設けることにより、回折光学素子２０に外光が直接当たることを防止できるため、フレアを抑制することができる。
【実施例】
【００７０】
次に、実施例を挙げて本発明の回折光学素子、およびその製造方法を具体的に説明するが、本発明は、以下の実施例により限定されるものではない。
【００７１】
（実施例１）
図６及び図７で説明した製造方法で回折光学素子を製造した。基材１には、硝材（株式会社オハラ製、商品名：Ｓ−ＦＰＬ）を球面形状に加工（第１の樹脂層３の成形面は曲率半径Ｒ２００で凸形状、反対側の面はＲ１５０に設計）したφ５５ｍｍのものを用いた。第１の樹脂層の成形面には樹脂との密着性を高める目的でカップリング処理を施した。カップリング液は、３−メタクリロキシプロピルトリメトキシシラン（信越化学工業株式会社製、商品名：ＫＢＭ５０３）を水とエタノールの混合液（水１０％）に５％濃度で溶かし、ｐＨ調整として酢酸を０．５％添加したものを使用した。このカップリング液をスプレーコーターで塗布し、１００℃のオーブン内で１時間の脱水乾燥処理をした。反対側の面にはＳｉＯ２とＳｉＯで構成される反射防止膜を成膜した。
【００７２】
型７はステンレス鋼（ウッデホルム株式会社製、商品名：ＳＴＡＶＡＸ）の土台にＮｉＰを２００μｍメッキしたものを研削機で鋸歯断面形状に加工したものを使用した。
【００７３】
次いで、第１の樹脂６を用意した。まず、ウレタン変性ポリエステルアクリレートを主成分とし、光反応開始剤（日本チバガイギー株式会社製、商品名：Ｉｒｇａｃｕｒｅ１８４）を含有するものを用意した。これらに平均粒子径が１５ｎｍの酸化インジウム錫粒子（ＩＴＯ）を分散させた紫外線硬化樹脂５０ｍｇをディスペンサー（武蔵エンジニアリング株式会社製、商品名：ＭＥＡＳＵＲＩＮＧ  ＭＡＳＴＥＲ  ＭＰＰ−１）を使用して基材１に滴下した（図６（ａ））。基材１を０．１ｍｍ／秒の速度でゆっくりと下降させ、滴下した樹脂６と基材１を接触させた後、空気（泡）を巻き込まないように基材１と型とに挟まれた樹脂を光学有効部外まで押し拡げた（図６（ｂ）、（ｃ））。この際、基材１と同材料で構成される加圧用ガラス８を基材１の上に設置してその上から均一に圧力を加えて、樹脂６を充填させた。なお酸化インジウム錫粒子は、紫外線硬化樹脂１００体積部に対して５体積部以上２５体積部以下であれば所望の光学設計が可能であるが、本実施例においては１５体積部となるように分散させた。
【００７４】
その状態で、加圧用ガラスと基材１を通して樹脂に紫外線を照射して、樹脂を硬化させた（図６（ｄ））。紫外線の照射には紫外線照射装置（ＨＯＹＡ  ＣＡＮＤＥＯ  ＯＰＴＲＯＮＩＣＳ  社製、商品名：ＵＶ光源ＵＬ７５０）を使用し、その照射量は１５Ｊ／ｃｍ２（１５ｍＷ／ｃｍ２の照度で１０００秒照射）とした。照射終了後に樹脂と一体化した基材１を離型して、同心円状の回折格子形状を有する第１の樹脂層３が形成された成形レンズ１０を得た（図６（ｅ））。ここで、第１の樹脂層のベース部の厚みは２μｍであり、格子の高さは１０μｍであった。また、第１の樹脂層の屈折率と波長分散を、ｎｇ，ｎＦ，ｎｄ，ｎＣの屈折率を測定する事により求めた。結果、屈折率および波長分散は（ｎｄ，νｄ，θｇＦ）はそれぞれ（１．５７，１９．０，０．４１）であった。
【００７５】
次いで、第２の樹脂１１として、ウレタン変性ポリエステルアクリレートを主成分としたものに光反応開始剤（日本チバガイギー株式会社製、商品名：Ｉｒｇａｃｕｒｅ１８４）を含有する物を用意した。これらに平均粒子径が５ｎｍの二酸化ジルコニア粒子を分散させた。更に、着色剤として住化ケムテックス社製のＳｕｍｉｐａｓｔ  Ｂｌａｃｋ  ＨＢとＳＤＯ−１３をそれぞれ第２の樹脂１００質量部に対して０．２１質量部、０．２６質量部となるように添加した。この紫外線硬化樹脂３．０ｍｇを微量吐出ディスペンサー（エンジニアリングシステム株式会社製、商品名：高精度ディスペンサーＲ−ｊｅｔ）を使用して、上記で得た成形レンズ１０に滴下した（図７（ａ））。なお二酸化ジルコニア粒子も、紫外線硬化樹脂１００体積部に対して５体積部以上２５体積部以下であれば所望の光学設計が可能であるが、本実施例においては１７体積部となるように分散させた。
【００７６】
成形レンズ１０はステージを用いて、ディスペンサーの直下に同心円の中心が来る様に移動させた。滴下した樹脂の第１の樹脂層の斜面部との接触はφ６ｍｍであり、これは第１輪帯内であった。ここで、第２の樹脂層の第１の部が第１の樹脂層の斜面部に接する面の面積Ｓ１は、第２の樹脂層が第１の層の斜面部に接する面の面積であるＳ２の１％に相当していた。この状態で成形レンズ１０を真空チャンバに入れ、１００Ｐａまで減圧した後、真空チャンバの石英窓を通して成形レンズ１０上に滴下した上記の紫外線硬化樹脂に紫外線を照射した（図７（ｂ））。紫外線照射装置は上記と同様のＵＬ７５０を使用し、紫外線の照射量は２００ｍＪ／ｃｍ２（１０ｍＷ／ｃｍ２の照度で２０秒照射）とした。
【００７７】
さらに接合に必要な樹脂として第３の樹脂１４を、ディスペンサー（ＭＰＰ−１）を使用して成形レンズと貼り合せる基材２に３６２ｍｇ滴下した（図７（ｃ））。この時滴下した第３の樹脂１４は第２の樹脂１１から着色剤を除いたものである。
【００７８】
基材２は、硝材（株式会社オハラ製、商品名：Ｓ−ＬＡＨ５５）を球面形状に加工（第１の層３の成形面は曲率半径Ｒ２００で凹形状、反対側の面はＲ３００に設計）したφ６０ｍｍのものを用いた。基材２は、基材１の時と同様に第１の樹脂層３の成形面にカップリング処理を施した。また、反対側の面にはＳｉＯ２とＳｉＯで構成される反射防止膜を成膜している。
【００７９】
その後、成形レンズと基材２を貼り合わせ装置内で接合した（図７（ｄ））。この装置を用いて、基材２（凹形状）を下側に配置して固定し、成形レンズ（凸形状）を逆向きにして基材２に一定速度で近づけた。ここで、予め成形レンズと基材２との間に６０μｍ厚のＳＵＳ製スペーサーを挿入した。成形レンズを下降速度０．１ｍｍ／秒で基材２に近付け、完全に接液した後で加圧用ガラスを成形レンズの上に設置し、一定圧力（１０ｋｇｆ）を加えてスペーサーに突き当たるまで成形レンズを下降させた（図７（ｅ））。樹脂が完全に成形レンズと基材２との間に充填され、樹脂の反発力が無くなった後、スペーサーと加圧ガラスを取り除いた。その状態で成形レンズとは反対側から紫外線を照射して充填された樹脂を硬化させて、回折光学素子２０を得た（図７（ｆ））。紫外線照射装置は上記と同様のＵＬ７５０を使用し、紫外線の照射量は３２Ｊ／ｃｍ２とした。得られた第１の樹脂層と第２の樹脂層の厚みは６８μｍであった。ここで、第１の部の最大厚みは２０μｍであった。また、第２の樹脂層の屈折率および波長分散は（ｎｄ，νｄ，θｇＦ）は、それぞれ（１．６２，４５．０，０．５７）であった。これは第２の樹脂層が第１の樹脂層に対し、高屈折率低分散であることを意味している。
【００８０】
この回折光学素子の透過波面をレーザー干渉計により測定したところ、素子中心の透過波面位相ずれは第１輪帯で最大値０．０２λを示した。素子は回折レンズとして、１次回折光が焦点を結ぶように設計した。まず、干渉計（ＺＹＧＯ社製、商品名：レーザー干渉計  ＧＰＩ）を用いて、干渉計に対して被計測物、反射ミラーの順で配置した。次に、反射ミラーを素子の焦点位置に調整して、素子の透過波面を計測して、その輪帯内の位相ずれ及び輪帯間の位相ずれを算出した。なお、干渉計の計測波長λは６３２．８ｎｍである。
【００８１】
この回折光学素子を搭載したレンズでボケ像写真を撮影したところ、ボケ像中には白輝点は見られなかった。
【００８２】
上記で作製した素子の第１輪帯の中心における透過率と、第１輪帯の円周における透過率を分光光度計（日立製作所社製、商品名：Ｕ４０００）にて評価した。なお、波長は５５０ｎｍとした。結果、その結果、第１輪帯の中心における透過率と、第１輪帯の円周における透過率との差は６．８％であった。
【００８３】
上記で作製した素子を、光軸Ｏを通るようにスライス切断加工し、その断面における各層の反射率測定を行い、その結果から各層毎の透過率を算出した。結果、第１の樹脂層は第１輪帯の中心で２μｍ換算で９７．０％、第１輪帯の円周において１２μｍ換算で８２．４％であった。また、第２の樹脂層は第１の部の透過率が５０μｍ換算で８１．０％、第２の部の透過率が５０μｍ換算で９９．９％であった。更にこの素子の面精度を同じくレーザー干渉計で測定したところ、光学有効部内でアス０．３３本、クセ０．４３本であった。
【００８４】
（実施例２）
実施例１と同様の方法で成形レンズを作成した。次いで、実施例１と同一の光反応開始剤を用意した。これらに平均粒子径が５ｎｍの二酸化ジルコニア粒子を１５体積部になるよう分散させた。更に着色剤として銅フタロシニアンブルー顔料（大日精化工業株式会社製、商品名：クロモファインＰＢ−１５：４）を第２の樹脂１００質量部に対して０．５質量部添加した。この紫外線硬化樹脂１０．０ｍｇを実施例１と同様の手法で、上記で得た成形レンズに滴下した。滴下した樹脂の第１の樹脂層との接触はφ１２ｍｍとなり、第４輪帯より内側に塗布された状態であった。ここで、第２の樹脂層の第１の部が第１の樹脂層の斜面部に接する面の面積Ｓ１は、第２の樹脂層が第１の層の斜面部に接する面の面積であるＳ２の５％に相当していた。この状態で成形レンズを真空チャンバに入れ、実施例１と同様の条件で紫外線硬化樹脂に紫外線を照射した。
【００８５】
接合に必要な樹脂３５５ｍｇを、ディスペンサー（ＭＰＰ−１）を使用して成形レンズと貼り合せる基材２に滴下した。ここで使用した第３の樹脂１４であり、実施例１と同様に、第３の樹脂１４は第２の樹脂１１から着色剤を除いたものである。また基材２も、硝材、球面形状およびカップリング処理が実施例１と同一のものを使用した。
【００８６】
その後、実施例１と同様にして成形レンズと基材２を貼り合せ装置内で接合して回折光学素子を得た。
【００８７】
この回折光学素子の透過波面を実施例１と同様の方法で、レーザー干渉計により測定したところ、素子中心の透過波面位相ずれは第１輪帯で最大値０．０２λを示した。この回折光学素子を搭載したレンズでボケ像写真を撮影したところ、ボケ像中には白輝点は見られなかった。
【００８８】
上記で作製した素子の第１輪帯の中心における透過率と、第１輪帯の円周における透過率を実施例１と同様の手法で評価した。結果、その結果、第１輪帯の中心における透過率と、第１輪帯の円周における透過率との差は０．８％であった。
【００８９】
また、実施例１と同様の手法で、光軸Ｏを通るようにスライス切断加工し、その断面における各層の反射率測定を行い、その結果から各層毎の透過率を算出した。結果、第１の樹脂層は第１輪帯の中心で２μｍ換算で９７．０％、第１輪帯の円周において１２μｍ換算で８２．４％であった。また、第２の樹脂層は第１の部の透過率が５０μｍ換算で６７．９％、第２の部の透過率が５０μｍ換算で９９．９％であった。更にこの素子の面精度を同じくレーザー干渉計で測定したところ、光学有効部内でアス０．３５本、クセ０．４２本であった。
【００９０】
（実施例３）
実施例１と同様の方法で成形レンズを作成した。次いで、実施例１と同一の光反応開始剤を用意した。これらに平均粒子径が５ｎｍの二酸化ジルコニア粒子を１８体積部になるよう分散させ、更に着色剤として実施例２と同一の顔料を準備し、第２の樹脂１００質量部に対して０．８質量部添加した。この紫外線硬化樹脂３．０ｍｇを実施例１と同様の手法で、上記で得た成形レンズに滴下した。滴下した樹脂の第１の樹脂層との接触はφ６ｍｍとなり、第１輪帯より内側に塗布された状態であった。ここで、第２の樹脂層の第１の部が第１の樹脂層の斜面部に接する面の面積Ｓ１は、第２の樹脂層が第１の層の斜面部に接する面の面積であるＳ２の１％に相当していた。この状態で成形レンズを真空チャンバに入れ、実施例１と同様の条件で紫外線硬化樹脂に紫外線を照射した。
【００９１】
接合に必要な樹脂３６２ｍｇを、ディスペンサー（ＭＰＰ−１）を使用して成形レンズと貼り合せる基材２に滴下した。ここで使用した第３の樹脂１４であり、実施例１と同様に、第３の樹脂１４は第２の樹脂１１から着色剤を除いたものである。また基材２も、硝材、球面形状およびカップリング処理が実施例１と同一のものを使用した。
【００９２】
その後、実施例１と同様にして成形レンズと基材２を貼り合せ装置内で接合して回折光学素子を得た。
【００９３】
この回折光学素子の透過波面を実施例１と同様の方法で、レーザー干渉計により測定したところ、素子中心の透過波面位相ずれは第１輪帯で最大値０．０２λを示した。この回折光学素子を搭載したレンズでボケ像写真を撮影したところ、ボケ像中に白輝点は見られなかった。
【００９４】
上記で作製した素子の第１輪帯の中心における透過率と、第１輪帯の円周における透過率を実施例１と同様の手法で評価した。結果、その結果、第１輪帯の中心における透過率と、第１輪帯の円周における透過率との差は４．１％であった。
【００９５】
また、実施例１と同様の手法で、光軸Ｏを通るようにスライス切断加工し、その断面における各層の反射率測定を行い、その結果から各層毎の透過率を算出した。結果、第１の樹脂層は第１輪帯の中心で２μｍ換算で９７．０％、第１輪帯の円周において１２μｍ換算で８２．４％であった。また、第２の樹脂層は第１の部の透過率が５０μｍ換算で７５．０％、第２の部の透過率が５０μｍ換算で９９．９％であった。更にこの素子の面精度を同じくレーザー干渉計で測定したところ、光学有効部内でアス０．３３本、クセ０．４３本であった。
【００９６】
（比較例１）
実施例１と同様の方法で成形レンズを作成した。次いで、実施例１と同一の光反応開始剤を用意した。これらに平均粒子径が５ｎｍの二酸化ジルコニア微粒子を１６体積部になるように分散させた紫外線硬化樹脂３７０ｍｇを実施例１と同様の手法で、上記で得た成形レンズに滴下した。基材２は、硝材、球面形状およびカップリング処理が実施例１と同一のものを使用した。
【００９７】
その後、実施例１と同様にして成形レンズと基材２を貼り合せ装置内で接合して回折光学素子を得た。
【００９８】
この回折光学素子の透過波面を実施例１と同様の方法で、レーザー干渉計により測定したところ、素子中心の透過波面位相ずれは第１輪帯で最大値０．１０λを示した。この回折光学素子を搭載したレンズでボケ像写真を撮影したところ、ボケ像には同心円状の縞模様が発生し、その縞模様の中心近傍に白輝点も確認された。
【００９９】
上記で作製した素子の第１輪帯の中心における透過率と、第１輪帯の円周における透過率を実施例１と同様の手法で評価した。結果、その結果、第１輪帯の中心における透過率と、第１輪帯の円周における透過率との差は１４．６％であった。
【０１００】
更にこの素子の面精度を実施例１と同様にレーザー干渉計で測定したところ、光学有効部内でアス０．３２本、クセ０．４０本であった。
【０１０１】
（比較例２）
実施例１と同様の方法で成形レンズを作成した。次いで、実施例１と同一の光反応開始剤を用意した。これらに平均粒子径が５ｎｍの二酸化ジルコニア微粒子を１６体積部になるよう分散させた紫外線硬化樹脂３．０ｍｇを実施例１と同様の手法で、上記で得た成形レンズに滴下した。滴下した樹脂の第１の樹脂層との接触はφ６ｍｍとなり、第１輪帯より内側に塗布された状態であった。第２の樹脂層の第１の部が第１の樹脂層の斜面部に接する面の面積Ｓ１は、第２の樹脂層が第１の層の斜面部に接する面の面積であるＳ２の１％に相当していた。この状態で成形レンズを真空チャンバに入れ、実施例１と同様の条件で紫外線硬化樹脂に紫外線を照射した。
【０１０２】
接合に必要な樹脂３６２ｍｇを実施例１と同様の手法で、上記で得た成形レンズに滴下した。また基材２も、硝材、球面形状およびカップリング処理が実施例１と同一のものを使用した。
【０１０３】
その後、実施例１と同様にして成形レンズと基材２を貼り合せ装置内で接合して回折光学素子を得た。
【０１０４】
この回折光学素子の透過波面を実施例１と同様の方法で、レーザー干渉計により測定したところ、素子中心の透過波面位相ずれは第１輪帯で最大値０．０２λを示した。この回折光学素子を搭載したレンズでボケ像写真を撮影したところ、ボケ像中には同心円状の縞模様の発生は無かったが、白輝点が確認された。
【０１０５】
上記で作製した素子の第１輪帯の中心における透過率と、第１輪帯の円周における透過率を実施例１と同様の手法で評価した。結果、その結果、第１輪帯の中心における透過率と、第１輪帯の円周における透過率との差は１４．６％であった。
【０１０６】
更にこの素子の面精度を実施例１と同様にレーザー干渉計で測定したところ、光学有効部内でアス０．３３本、クセ０．４３本であった。
【０１０７】
以上、表１に実施例１から３と比較例１、２の結果をまとめた。
【０１０８】
【表１】
2019207326.tif 000003
【０１０９】
実施例１から３の回折光学素子は、第２の樹脂層の第１の部に着色剤を含有させ、第１の樹脂層および第２の部よりの透過率を低くすることにより、第１輪帯内で透過率差を７％以下にすることができたため、白輝点が発生しなかった。
【符号の説明】
【０１１０】
１  第１の基材
２  第２の基材
３  第１の樹脂層
４  第２の樹脂層の第２の部
５  第２の樹脂層の第１の部
６  第１の樹脂
７  型
１１  第２の樹脂
１４  第３の樹脂
２０  回折光学素子
２１  レンズ
２２  レンズ
２３  レンズ
２４  レンズ
２５  レンズ
２６  レンズ
２７  レンズ
２８  レンズ
２９  筐体
３０  レンズ鏡筒
３１  第１の樹脂層の斜面部
３２  第１の樹脂層の壁面部
【図１】
2019207326.tif 000004
【図２】
2019207326.tif 000005
【図３】
2019207326.tif 000006
【図４】
2019207326.tif 000007
【図５】
2019207326.tif 000008
【図６】
2019207326.tif 000009
【図７】
2019207326.tif 000010
【図８】
2019207326.tif 000011